РЕЗИНОВАЯ СМЕСЬ И ПНЕВМАТИЧЕСКАЯ ШИНА

1. Резиновая смесь, включающая маточную смесь, которая включает модифицированный натуральный каучук с содержанием фосфора 200 ppm или менее и микрофибрилированные растительные волокна.
2. Резиновая смесь по п.1, в которой резиновая смесь имеет отношение (Е*а/E*b) комплексного модуля упругости E*а в направлении экструзии к комплексному модулю упругости E*b в направлении, перпендикулярном направлению экструзии, которые измерены при температуре 70°C и амплитуде динамической деформации 2% при начальном удлинении 10%, от 1,05 до 6,00, где комплексный модуль упругости E*а составляет от 7 до 100 МПа.
2. Резиновая смесь по п.1, в которой маточная смесь включает от 5 до 30 масс.ч. микрофибрилированных растительных волокон на 100 масс.ч. модифицированного натурального каучука.
3. Резиновая смесь по п.1, в которой резиновая смесь включает по меньшей мере один из следующих компонентов:
2
сажу с удельной площадью поверхности, измеренной из адсорбции азота, от 25 до 200 м/г и
2
диоксид кремния с удельной площадью поверхности, измеренной из адсорбции азота, от 70 до 300 м/г, и
резиновая смесь имеет общее содержание сажи и диоксида кремния от 25 до 80 масс.ч. на 100 масс.ч. общего количества каучукового компонента.
5. Резиновая смесь по п.1, включающая по меньшей мере одну сшиваемую смолу, выбранную из группы, состоящей из резорциновых смол, модифицированных резорциновых смол, крезольных смол, модифицированных крезольных смол, фенольных смол и модифицированных фенольных смол, и резиновая смесь имеет общее содержание сшиваемых смол от 1 до 20 масс.ч. на 100 масс.ч. общего количества каучукового компонента.
6. Резиновая смесь по п.1, включающая продукт конденсации алкилфенола с хлоридом серы, представленный следующей формулой (1).
где Rs являются одинаковыми или различными и каждый из них представляет собой С5-С15 алкильную группу или амильную группу; x и у являются одинаковыми или отличаются друг от друга и каждый является целым числом от 1 до 4, a m является целым числом от 0 до 300, и
резиновая смесь имеет содержание продукта конденсации алкилфенола с хлоридом серы от 0,2 до 10 масс.ч. на 100 масс.ч. общего количества каучукового компонента.
7. Резиновая смесь по п.1, предназначенная для использования в элементах шины.
8. Резиновая смесь по п.7, где элемент шины представляет собой боковину, подпротекторый слой, прослоечную резину, наполнитель борта, ленточный уплотнитель, наполнитель обжимной части или крыло.
9. Пневматическая шина, выполненная из резиновой смеси по п.1.